(57)【要約】      （修正有）【課題】高い剛性（特に引張弾性率によって表される）に加えて、高い強度（特にノッチ衝撃強さによって表される）及び非常に良好な光学特性（特に、ヘイズ及び光透過率によって表される）を有するポリアミド成形材料の提供。【解決手段】特定の非晶質ポリアミド、及び耐衝撃性改良剤としての官能化スチレン−ブタジエン−スチレン−トリブロックコポリマーに加えて、任意でさらに特定の部分結晶性ポリアミドと添加剤を含む、耐衝撃性改良ポリアミド成形材料。【選択図】なし【特許請求の範囲】
【請求項１】
以下の成分（Ａ）〜（Ｄ）を含むか、又はそれらからなるポリアミド成形材料：
（Ａ）５５〜９７重量％の少なくとも１種の非晶質コポリアミドであって
、モノマー（ａ１）〜（ａ４）から形成される非晶質コポリアミド：
（ａ１）２５〜４０モル％の、少なくとも１種の、炭素原子数６〜１０の非環式脂肪族ジアミン；
（ａ２）１０〜２５モル％の、少なくとも１種の、炭素原子数６〜３６の脂環式ジアミン；
（ａ３）２０〜４０モル％の、少なくとも１種の芳香族ジカルボン酸；
（ａ４）１０〜３０モル％の、少なくとも１種の、炭素原子数８〜１６の非環式脂肪族ジカルボン酸；
ここで、モノマー（ａ１）と（ａ２）の割合は、使用したジアミンの合計に関するものであり、合計で５０モル％となり、モノマー（ａ３）と（ａ４）の割合は、使用したジカルボン酸の合計に関するものであり、合計で５０モル％となる；
（Ｂ）３〜２２重量％の、少なくとも１種の官能性スチレン-ブタジエン-スチレン−トリブロックコポリマー；
（Ｃ）０〜１５重量％の、ＰＡ６/１２及びＰＡ６１２からなる群より選択される、少なくとも１種の脂肪族部分結晶性ポリアミド；及び
（Ｄ）０〜８重量％の、少なくとも１種の添加剤
ここで、前記成分（Ａ）〜（Ｄ）の割合は、合計１００重量％になる。
【請求項２】
前記ポリアミド成形材料における成分（Ａ）の割合が、ポリアミド成形材料の総重量に対して、６１〜９７重量％、好ましくは６７〜９３重量％、特に好ましくは７７〜９０．９重量％の範囲にあり、及び／又は
前記ポリアミド成形材料における成分（Ｂ）の割合が、ポリアミド成形材料の総重量に対して、３〜２０重量％、好ましくは４〜１７重量％、特に好ましくは４〜１０重量％の範囲にあり、及び／又は
前記ポリアミド成形材料における成分（Ｃ）の割合が、ポリアミド成形材料の総重量に対して、０〜１３重量％、好ましくは３〜１２重量％、特に好ましくは５〜１０重量％の範囲にあり、及び／又は
前記ポリアミド成形材料における成分（Ｄ）の割合が、ポリアミド成形材料の総重量に対して、０〜６重量％、好ましくは０〜４重量％、特に好ましくは０．１〜３重量％の範囲にある
ことを特徴とする、請求項１に記載のポリアミド成形材料。
【請求項３】
・前記ポリアミド成形材料から製造された成形品（幅と長さ：６０×６０ｍｍ ２ｍｍ厚のプレート）を、ＡＳＴＭ Ｄ１００３に従って測定した前記ポリアミド成形材料のヘイズが、最大で２０％、好ましくは最大で１５％、特に好ましくは最大で１０％となる、及び／又は
・前記ポリアミド成形材料から製造された成形品（幅と長さ：６０×６０ｍｍ ２ｍｍ厚のプレート）を、ＡＳＴＭ Ｄ１００３に従って測定した透過率が、少なくとも８０％、好ましくは少なくとも８５％、特に好ましくは少なくとも９０％となる、及び／又は
・前記ポリアミド成形材料から製造された成形品が、少なくとも１５００ＭＰａ、好ましくは少なくとも１７００ＭＰａ、特に好ましくは少なくとも１８００ＭＰａの、ＩＳＯ ５２７によって測定した引張弾性率を有する、及び／又は
・前記ポリアミド成形材料から製造された成形品が、少なくとも１８ｋＪ/ｍ2、好ましくは２１ｋＪ/ｍ2の、ＤＩＮ ＥＮ ＩＳＯ １７９/２ｅＡによって測定したノッチ衝撃強さを有する
ことを特徴とする、請求項１又は２に記載のポリアミド成形材料。
【請求項４】
モノマー（ａ１）は、炭素原子数６〜８の直線状又は分岐状ジアミンであり、好ましくは、１,６-ヘキサメチレンジアミン及び／又は２-メチル-１,５-ペンタンジアミンであり、及び／又は
モノマー（ａ２）は、炭素原子数１２〜２０の脂環式ジアミンであり、好ましくは、ビス(４-アミノ-３-メチルシクロヘキシル)メタン(ＭＡＣＭ)、ビス(４-アミノシクロヘキシル)メタン(ＰＡＣＭ)、２,２-ビス(４-アミノシクロヘキシル)プロパン(ＰＡＣＰ)、２,２-ビス(４-アミノ-３-メチルシクロヘキシル)プロパン(ＭＡＣＰ)、ビス(４-アミノ-３-エチルシクロヘキシル)メタン(ＥＡＣＭ)、２,２-ビス-(４-アミノ-３-エチル-シクロヘキシル)プロパン(ＥＡＣＰ)、ビス(４-アミノ-３,５-ジメチルシクロヘキシル)メタン(ＴＭＡＣＭ)、２,２-ビス(４-アミノ-３,５-ジメチルシクロヘキシル)プロパン(ＴＭＡＣＰ)及びそれらの混合物からなる群より選択され、この際、ビス(４-アミノ-３-メチルシクロヘキシル)メタン(ＭＡＣＭ)、ビス(４-アミノシクロヘキシル)メタン(ＰＡＣＭ)及びそれらの混合物が特に好ましい、及び／又は
モノマー（ａ３）は、炭素原子数６〜３６の芳香族ジカルボン酸であり、好ましくは、テレフタル酸(ＴＰＳ)、ナフタレンジカルボン酸(ＮＤＡ)(これには、１,５-ナフタレンジカルボン酸及び２,６-ナフタレンジカルボン酸が含まれる）、イソフタル酸(ＩＰＳ)、ビフェニルジカルボン酸、好ましくはジフェニル-２,２'-ジカルボン酸、４,４'-ジフェニルジカルボン酸、３,３'-ジフェニルジカルボン酸、４,４'-ジフェニルエーテルジカルボン酸、４,４'-ジフェニルメタンジカルボン酸、及び４,４'-ジフェニルスルホンジカルボン酸、１,５-アントラセンジカルボン酸、ｐ-テルフェニレン-４,４''-ジカルボン酸、及び２,５-ピリジンジカルボン酸、並びにそれらの混合物からなる群より選択され、この際、テレフタル酸、及びイソフタル酸、並びにそれらの混合物が非常に好ましい、及び／又は
モノマー（ａ４）は、炭素原子数１０〜１４の、非環式の直線状又は分岐状の脂肪族ジカルボン酸であり、好ましくは、デカン二酸、ウンデカン二酸、ドデカン二酸、トリデカン二酸、テトラデカン二酸、及びそれらの混合物からなる群より選択され、この際、特にドデカン二酸が好ましく、ドデカン二酸のみが非常に好ましい、
ことを特徴とする、請求項１〜３のいずれか１項に記載のポリアミド成形材料。
【請求項５】
モノマー（ａ３）が、テレフタル酸とイソフタル酸の混合物であり、好ましくは２：１〜１：２のモル比、特に好ましくは１．５：１〜１：１．５の比の混合物、非常に好ましくはテレフタル酸とイソフタル酸の等モル混合物であることを特徴とする、請求項１〜４のいずれか１項に記載のポリアミド成形材料。
【請求項６】
・コポリアミド中のモノマー（ａ１）の割合が、２７．５〜４０モル％の範囲、好ましくは３０〜３８．５モル％の範囲であり、及び／又は
・コポリアミド中のモノマー（ａ２）の割合が、１０〜２２．５モル％の範囲、好ましくは１１．５〜２０モル％の範囲であり、
この際、モノマー（ａ１）と（ａ２）の割合は、使用したジアミンの合計に関するものであり、合計で５０モル％となる；
及び／又は
・コポリアミド中のモノマー（ａ３）の割合が、２５〜４０モル％の範囲、好ましくは３０〜３７．５モル％の範囲であり、及び／又は
・コポリアミド中のモノマー（ａ４）の割合が、１０〜２５モル％の範囲、好ましくは１２．５〜２０モル％の範囲であり、
この際、モノマー（ａ３）と（ａ４）の割合は、使用したジカルボン酸の合計に関するものであり、合計で５０モル％となる
ことを特徴とする、請求項１〜５のいずれか１項に記載のポリアミド成形材料。
【請求項７】
・モノマー（ａ１）が、１,６-ヘキサメチレンジアミンであり；
・モノマー（ａ２）が、ビス(４-アミノ-３-メチルシクロヘキシル)メタン(ＭＡＣＭ)、ビス(４-アミノ-シクロヘキシル)メタン(ＰＡＣＭ)及びそれらの混合物からなる群より選択され、好ましくは、ビス(４-アミノ-３-メチルシクロヘキシル)メタン(ＭＡＣＭ)のみである；
・モノマー（ａ３）が、テレフタル酸、イソフタル酸、及びそれらの混合物からなる群より選択され、好ましくは、１．５：１〜１：１．５の比の混合物、特に好ましくは等モル混合物である；
・モノマー（ａ４）が、ドデカン二酸である；
この際、好ましくは、前記モノマーの割合は、以下のように選択される：
・（ａ１）３０〜３７．５モル％の範囲
・（ａ２）１２．５〜２０モル％の範囲
・（ａ３）３０〜３７．５モル％の範囲
・（ａ４）１２．５〜２０モル％の範囲
ここで、モノマー（ａ１）と（ａ２）の割合は、使用したジアミンの合計に関するものであり、合計で５０モル％となり、モノマー（ａ３）と（ａ４）の割合は、使用したジカルボン酸の合計に関するものであり、合計で５０モル％となる
ことを特徴とする、請求項１〜６のいずれか１項に記載のポリアミド成形材料。
【請求項８】
成分（Ｂ）が、１つのブタジエンブロックと、２つのスチレンブロックからなる線状のトリブロックコポリマーであり、この際、前記スチレン-ブタジエン-スチレン−トリブロックコポリマーにおけるスチレンの割合は、好ましくは２５〜５３重量％、特に好ましくは３０〜４８重量％、及び非常に好ましくは３５〜４５重量％である
ことを特徴とする、請求項１〜７のいずれか１項に記載のポリアミド成形材料。
【請求項９】
成分（Ｂ）が、共重合及び／又はグラフティングによって官能化され、この際、共重合及び／又はグラフティングのために、好ましくは、不飽和カルボン酸、不飽和カルボン酸誘導体及びそれらの混合物からなる群より選択される化合物及び／又は不飽和グリシジル化合物、好ましくは、不飽和カルボン酸エステル、特に、アクリル酸エステル及び／又はメタクリル酸エステル、不飽和カルボン酸無水物、特に好ましくは無水マレイン酸、グリシジルアクリル酸、グリシジルメタクリル酸、α-エチルアクリル酸、マレイン酸、フマル酸、イタコン酸、シトラコン酸、アコニット酸、テトラヒドロフタル酸、ブテニルコハク酸及びそれらの混合物からなる群より選択される化合物が使用される
ことを特徴とする、請求項１〜８のいずれか１項に記載のポリアミド成形材料。
【請求項１０】
成分（Ｂ）が共重合による場合、共重合のために使用される個々の化合物の重量割合が、成分（Ｂ）の総重量に対してそれぞれ、３〜２０重量％、好ましくは５〜１６重量％、及び特に好ましくは６〜１４重量％の範囲であり、及び／又は
成分（Ｂ）がグラフティングによる場合、グラフティングのために使用される個々の化合物の重量割合が、成分（Ｂ）の総重量に対して、それぞれ、０．４〜２．０重量％、好ましくは０．６〜１．６重量％、特に好ましくは０．８〜１．４重量％の範囲である
ことを特徴とする、請求項９に記載のポリアミド成形材料。
【請求項１１】
成分（Ｃ）が、ε−カプロラクタムと１２-ラウリンラクタムから形成される、コポリアミドＰＡ６／１２であり、好ましくは、９６〜７５モル％のε−カプロラクタム及び４〜２５モル％のラウリンラクタムから、特に好ましくは９４〜８０モル％のε−カプロラクタム及び６〜２０モル％のラウリンラクタムから、非常に好ましくは９２〜８２モル％のε−カプロラクタム及び８〜１８モル％の１２-ラウリンラクタムから形成される
ことを特徴とする、請求項１〜１０のいずれか１項に記載のポリアミド成形材料。
【請求項１２】
前記添加剤（Ｄ）が、無機及び有機安定剤、特に抗酸化剤、オゾン劣化防止剤、光保護剤、特に、ＵＶ安定剤、ＵＶ吸収剤又はＵＶ遮断剤、潤滑剤、着色剤、マーキング剤、顔料、カーボンブラック、グラファイト、グラフェン、カーボンナノチューブ、 フォトクロミック剤、帯電防止剤、離型剤、縮合触媒、鎖調節剤、消泡剤、ブロッキング防止剤、鎖延長添加剤、蛍光増白剤、ＩＲ吸収剤、ＮＩＲ吸収剤、ハロゲン含有難燃剤、非ハロゲン難燃剤、天然層状ケイ酸塩、合成層状ケイ酸塩、メタリック顔料、金属フレーク、金属被覆粒子、粒状フィラー、繊維状フィラー、ナノスケールフィラー（ＩＳＯ １３３２０(２００９)によるレーザー回析によって測定される、１００ｎｍ以下の粒径(ｄ95)を有するもの）及びそれらの混合物からなる群より選択される
ことを特徴とする、請求項１〜１１のいずれか１項に記載のポリアミド成形材料。
【請求項１３】
前記繊維状フィラーが、ガラス繊維、炭素繊維、金属繊維、アラミド繊維、植物繊維、セルロース繊維、特にナノセルロース繊維、ポリマー繊維、ウィスカー、鉱物繊維及びそれらの混合物から、好ましくは、炭素繊維、金属繊維、アラミド繊維、植物繊維、セルロース繊維、特にナノセルロース繊維、ポリマー繊維、ウィスカー、鉱物繊維及びそれらの混合物からなる群より選択される
ことを特徴とする、請求項１２に記載のポリアミド成形材料。
【請求項１４】
請求項１〜１３のいずれか１項に記載のポリアミド成形材料から製造できる成形品。
【請求項１５】
前記成形品が、装飾用品、特に自動車の内装及びファッション分野における装飾用品、スポーツ物品、特にスキーブーツ、スポーツシューズの靴底、レジャー用品、玩具、特に構造要素、コンポーネント、図形又は模型、家庭用品、特に容器、皿、ボウル、缶、ビーカー、哺乳瓶、飲料用瓶、キッチン用品の構成要素、眼鏡の構成要素、特に眼鏡のフレーム又は眼鏡のサイドピース（特に安全ゴーグル、スポーツゴーグル又はスキーゴーグル用の）、家具カバー、インソール、衛生分野及び化粧品分野の器具用の構成部品及び装備品、安全靴用の部品、特にキャップ、フィルターカップ、検査用眼鏡、流量計、破裂ディスク、容器、電気及び電子機器用のハウジング又はハウジング部品、特にシェービング器具、脱毛器具、測定器具、赤外線キー、携帯電話、プレーヤー、携帯情報端末(ＰＤＡ)、スマートフォン又はストレージメディア(特に、ＵＳＢスティック)用のハウジング又はハウジング部品、携帯電話の保護カバー、コンピュータ及び電気通信分野におけるトリムパーツ、パイプ、ホース、及び電子タバコの部品からなる群より選択されることを特徴とする、請求項１４に記載の成形品。
【請求項１６】
装飾用品、特に自動車の内装及びファッション分野における装飾用品、スポーツ物品、特にスキーブーツ、スポーツシューズの靴底、レジャー用品、玩具、特に構造要素、コンポーネント、図形又は模型、家庭用品、特に容器、皿、ボウル、缶、ビーカー、哺乳瓶、飲料用瓶、キッチン用品の構成要素、眼鏡の構成要素、特に眼鏡のフレーム又は眼鏡のサイドピース（特に安全ゴーグル、スポーツゴーグル又はスキーゴーグル用の）、家具カバー、インソール、衛生分野及び化粧品分野の器具用の構成部品及び装備品、安全靴用の部品、特にキャップ、フィルターカップ、検査用眼鏡、流量計、破裂ディスク、容器、電気及び電子機器用のハウジング又はハウジング部品、特にシェービング器具、脱毛器具、測定器具、赤外線キー、携帯電話、プレーヤー、携帯情報端末(ＰＤＡ)、スマートフォン又はストレージメディア(特に、ＵＳＢスティック)用のハウジング又はハウジング部品、携帯電話の保護カバー、コンピュータ及び電気通信分野におけるトリムパーツ、パイプ、ホース、及び電子タバコの部品からなる群より選択される成形品を製造するための、請求項１〜１３のいずれか１項に記載のポリアミド成形材料の使用。
【発明の詳細な説明】
【技術分野】
【０００１】
本発明は、特定の非晶質ポリアミド、及び耐衝撃性改良剤としての官能化(機能化)スチレン-ブタジエン-スチレン−トリブロックコポリマーに加えて、任意でさらに特定の部分結晶性ポリアミドと添加剤を含む、耐衝撃性改良ポリアミド成形材料に関する。また、本発明は、成形品を製造するためにこれらのポリアミド成形材料を使用することに関する。
【背景技術】
【０００２】
ポリアミドは、今日では、内装及び外装のための構成要素として、特に、ハウジング、光学機器、及びディスプレイの分野で、さらに家庭用機器及びスポーツ用品の分野でも汎用されている。これは、本質的にはポリアミドの良好な機械的特性に起因する。これは、多様な形状を可能にするために、成形材料の良好な加工性にとって重要である。しかしながら同時に、かなり長い期間使用した後でも維持されるべき、成形材料の良好な光学特性（特に透明性に関して）を可能にすることも重要である。
【０００３】
ＥＰ ３ ３３６ １３１ Ａ１には、良好な加工性、同様に良好な光学特性を有する非晶質ポリアミドをベースとする、ポリアミド成形材料が開示されている。この非晶質ポリアミドは、脂肪族ポリアミドによって改質することも可能である。
【０００４】
ＥＰ ２ ７７８ １９０ Ｂ１には、ＰＡ ＭＡＣＭ１２、ＰＡ ＰＡＣＭ１２、ＰＡ ＭＡＣＭ１０、ＰＡ ＰＡＣＭ１０、ＰＡ ＭＡＣＭ１４及びＰＡ ＰＡＣＭ１４、それらの混合物及びコポリアミドからなる群より選択されるポリアミドと、耐衝撃性改良剤としての、官能化スチレン-エチレン／ブチレン-スチレン−ブロックコポリマー（ＳＥＢＳ）とからなる透明な配合物が開示されており、これは高いノッチ衝撃強さを示す。
【先行技術文献】
【特許文献】
【０００５】
【特許文献１】ＥＰ ３ ３３６ １３１ Ａ１
【特許文献２】ＥＰ ２ ７７８ １９０ Ｂ
【発明の概要】
【発明が解決しようとする課題】
【０００６】
ここから出発して、本発明の目的は、高い剛性（特に引張弾性率によって表される）に加えて、高い強度（特にノッチ衝撃強さによって表される）及び非常に良好な光学特性（特に、ヘイズ及び光透過率によって表される）を有するポリアミド成形材料を提供することであった。
【課題を解決するための手段】
【０００７】
この目的は、請求項１の特徴を有するポリアミド成形材料によって達成される。さらなる従属請求項は、有利な展開を明らかにする。
【０００８】
本発明によれば、以下の成分（Ａ）〜（Ｄ）を含む、又はそれらからなるポリアミド成形材料が提供される：
（Ａ）５５〜９７重量％の少なくとも１種の非晶質コポリアミドであって、モノマー（ａ１）〜（ａ４）から形成される非晶質コポリアミド：
（ａ１）２５〜４０モル％の、少なくとも１種の、炭素原子数６〜１０の非環式脂肪族ジアミン；
（ａ２）１０〜２５モル％の、少なくとも１種の、炭素原子数６〜３６の脂環式ジアミン；
（ａ３）２０〜４０モル％の、少なくとも１種の芳香族ジカルボン酸；
（ａ４）１０〜３０モル％の、少なくとも１種の、炭素原子数８〜１６の非環式脂肪族ジカルボン酸；
ここで、前記モノマー（ａ１）と（ａ２）の割合は、使用したジアミンの合計に関するものであり、合計で５０モル％となり、前記モノマー（ａ３）と（ａ４）の割合は、使用したジカルボン酸の合計に関するものであり、合計で５０モル％となる；
（Ｂ）３〜２２重量％の、少なくとも１種の官能性スチレン-ブタジエン-スチレン−トリブロックコポリマー；
（Ｃ）０〜１５重量％の、ＰＡ６/１２及びＰＡ６１２からなる群より選択される、少なくとも１種の脂肪族部分結晶性ポリアミド；及び
（Ｄ）０〜８重量％の、少なくとも１種の添加剤
ここで、前記成分（Ａ）〜（Ｄ）の割合は、合計１００重量％になる。
【発明を実施するための形態】
【０００９】
用語の定義
・ポリアミド及びそのモノマーのための表記及び略語
本発明の意味において、用語「ポリアミド」(略称ＰＡ）は一般的な用語と理解され、ホモポリアミドとコポリアミドを含む。ポリアミド及びそのモノマーのために選択される表記と略語は、ＩＳＯ規格１６３９６-１(２０１５, (Ｄ))において規定されているものと一致する。そこで使用される略語は、以下において、モノマーのＩＵＰＡＣ名と同義的に使用される。
【００１０】
・一般的な量の記載
本発明にかかるポリアミド成形材料は、成分（Ａ）及び（Ｂ）、並びに任意で（Ｃ）／（Ｄ）を含むか、又はそれらからなり、成分（Ａ）、（Ｂ）、（Ｃ）及び（Ｄ）は合計で１００重量％となることを条件とする。個々の成分（Ａ）、（Ｂ）、（Ｃ）及び（Ｄ）の量に関する規定の範囲は、成分（Ａ）〜（Ｄ）全ての合計が１００重量％となることを条件として、個々の成分それぞれについて任意の量が、所定の範囲内で選択できると理解される。
【００１１】
・成分（Ｂ）の官能化(機能化)
成分（Ｂ）は、共重合によって又はグラフティングによって官能化することができる。本発明の意味において、共重合による官能化は、成分（Ｂ）の主鎖内に、この主鎖の成分として、官能化化合物を組み込むことを意味する。これに対して、グラフティングによる成分（Ｂ）の官能化は、主鎖に官能化化合物を、側鎖が形成されるように結合することと理解される。
【００１２】
・部分結晶性ポリアミド
本発明の意味において、部分結晶性ポリアミドは、融点を持つポリアミドである。
本発明の意味において、部分結晶性ポリアミドは、ＩＳＯ １１３５７-３(２０１３)による動的示差熱量測定（示差走査熱量測定；ＤＣＳ）において、２０Ｋ/分の加熱速度にて、好ましくは４Ｊ/ｇより大きい融解熱を示すポリアミドである。
【００１３】
ポリアミド成形材料
本発明に係るポリアミド成形材料は、成分（Ａ）及び（Ｂ）、及び場合によっては、成分（Ｃ）及び／又は成分（Ｄ）を含むか、あるいはこれらからなる。
【００１４】
本発明の好ましい実施形態によれば、前記ポリアミド成形材料における成分（Ａ）の割合は、ポリアミド成形材料の総重量に対して、６１〜９７重量％、好ましくは６７〜９３重量％、特に好ましくは７７〜９０．９重量％の範囲にある。
【００１５】
本発明のさらに好ましい実施形態によれば、前記ポリアミド成形材料における成分（Ｂ）の割合は、ポリアミド成形材料の総重量に対して、３〜２０重量％、好ましくは４〜１７重量％、特に好ましくは４〜１０重量％の範囲にある。
【００１６】
さらに好ましい実施形態によれば、前記ポリアミド成形材料における成分（Ｃ）の割合は、ポリアミド成形材料の総重量に対して、０〜１３重量％、好ましくは３〜１２重量％、特に好ましくは５〜１０重量％の範囲にある。
【００１７】
さらに好ましい実施形態によれば、前記ポリアミド成形材料における成分（Ｄ）の割合は、ポリアミド成形材料の総重量に対して、０〜６重量％、好ましくは０〜４重量％、特に好ましくは０．１〜３重量％の範囲にある。
【００１８】
前記ポリアミド成形材料から製造された成形品（幅と長さ：６０×６０ｍｍ ２ｍｍ厚のプレート）を、ＡＳＴＭ Ｄ１００３に従って測定した前記ポリアミド成形材料のヘイズは、最大で２０％、好ましくは最大で１５％、特に好ましくは最大で１０％となる。
【００１９】
前記ポリアミド成形材料から製造された成形品（幅と長さ：６０×６０ｍｍ ２ｍｍ厚のプレート）を、ＡＳＴＭ Ｄ１００３に従って測定した光透過率は、少なくとも８０％、好ましくは少なくとも８５％、特に好ましくは少なくとも９０％となる。
【００２０】
前記ポリアミド成形材料から製造された成形品は、好ましくは少なくとも１５００ＭＰａ、好ましくは少なくとも１７００ＭＰａ、特に好ましくは少なくとも１８００ＭＰａの、ＩＳＯ５２７によって測定した引張弾性率を有する。
【００２１】
前記ポリアミド成形材料から製造された成形品は、好ましくは、少なくとも１８ｋＪ/ｍ2、好ましくは２１ｋＪ/ｍ2の、ＤＩＮ ＥＮ ＩＳＯ １７９/２ｅＡによって測定したノッチ衝撃強さを有する。
【００２２】
本発明の好ましい実施形態によれば、本発明に係るポリアミド成形材料は、ガラス繊維を含まない。
【００２３】
特に好ましい実施形態では、本発明に係るポリアミド成形材料は、繊維状フィラーを含まない。
【００２４】
好ましい実施形態によれば、成分（Ａ）は１種のコポリアミドのみから、成分（Ｂ）は１種の耐衝撃性改良剤のみからなる。
【００２５】
好ましい実施形態によれば、成分（Ａ）は１種のコポリアミドのみから、成分（Ｂ）は１種の耐衝撃性改良剤のみから、成分（Ｃ）は１種の脂肪族部分結晶性ポリアミドのみからなる。
【００２６】
成分（Ａ）
成分（Ａ）は、モノマー（ａ１）〜（ａ４）から形成される少なくとも１種の非晶質コポリアミドからなる：
（ａ１）２５〜４０モル％の、少なくとも１種の炭素原子数６〜１０の非環式脂肪族ジアミン；
（ａ２）１０〜２５モル％の、少なくとも１種の炭素原子数６〜３６の脂環式ジアミン；
（ａ３）２０〜４０モル％の、少なくとも１種の芳香族ジカルボン酸；
（ａ４）１０〜３０モル％の、少なくとも１種の炭素原子数８〜１６の非環式脂肪族ジカルボン酸；
ここで、前記モノマー（ａ１）と（ａ２）の割合は、使用したジアミンの合計に関するものであり、合計で５０モル％となり、前記モノマー（ａ３）と（ａ４）の割合は、使用したジカルボン酸の合計に関するものであり、合計で５０モル％となる。
【００２７】
本発明の好ましい実施形態によれば、モノマー（ａ１）は、炭素原子数６〜８の直線状又は分岐状ジアミンであり、特に好ましくは、１,６-ヘキサメチレンジアミン及び／又は２-メチル-１,５-ペンタンジアミンである。
【００２８】
前記モノマー（ａ２）は、好ましくは、炭素原子数１２〜２０の脂環式ジアミンであり、好ましくは、ビス(４-アミノ-３-メチルシクロヘキシル)メタン(ＭＡＣＭ)、ビス(４-アミノシクロヘキシル)メタン(ＰＡＣＭ)、２,２-ビス(４-アミノシクロヘキシル)プロパン(ＰＡＣＰ)、２,２-ビス(４-アミノ-３-メチルシクロヘキシル)プロパン(ＭＡＣＰ)、ビス(４-アミノ-３-エチルシクロヘキシル)メタン(ＥＡＣＭ)、２,２-ビス-(４-アミノ-３-エチル-シクロヘキシル)プロパン(ＥＡＣＰ)、ビス(４-アミノ-３,５-ジメチルシクロヘキシル)メタン(ＴＭＡＣＭ)、２,２-ビス(４-アミノ-３,５-ジメチルシクロヘキシル)プロパン(ＴＭＡＣＰ)及びそれらの混合物からなる群より選択され、この際、ビス(４-アミノ-３-メチルシクロヘキシル)メタン(ＭＡＣＭ)、ビス(４-アミノシクロヘキシル)メタン(ＰＡＣＭ)及びそれらの混合物が特に好ましい。
【００２９】
前記モノマー（ａ３）は、好ましくは、炭素原子数６〜３６の芳香族ジカルボン酸であり、好ましくは、テレフタル酸(ＴＰＳ)、ナフタレンジカルボン酸(ＮＤＡ)(これには、１,５-ナフタレンジカルボン酸、及び２,６-ナフタレンジカルボン酸が含まれる）、イソフタル酸(ＩＰＳ)、ビフェニルジカルボン酸、特に好ましくはジフェニル-２,２'-ジカルボン酸、４,４'-ジフェニルジカルボン酸、３,３'-ジフェニルジカルボン酸、４,４'-ジフェニルエーテルジカルボン酸、４,４'-ジフェニルメタンジカルボン酸、及び４,４'-ジフェニルスルホンジカルボン酸、１,５-アントラセンジカルボン酸、ｐ-テルフェニレン-４,４''-ジカルボン酸、及び２,５-ピリジンジカルボン酸、並びにそれらの混合物からなる群より選択され、この際、テレフタル酸、及びイソフタル酸、並びにそれらの混合物が非常に好ましい。
【００３０】
前記モノマー（ａ４）は、好ましくは、炭素原子数１０〜１４の、非環式の直線状又は分岐状の脂肪族ジカルボン酸であり、好ましくは、デカン二酸、ウンデカン二酸、ドデカン二酸、トリデカン二酸、テトラデカン二酸、及びそれらの混合物からなる群より選択され、この際、特にドデカン二酸を使用することが特に好ましく、ドデカン二酸のみを使用することが非常に好ましい。
【００３１】
モノマー（ａ３）として好ましくは、テレフタル酸とイソフタル酸の混合物が使用でき、好ましくは２：１〜１：２のモル比で、特に１．５：１〜１：１．５の比で、非常に好ましくはテレフタル酸とイソフタル酸の等モル混合物が使用される。
【００３２】
コポリアミド中のモノマー（ａ１）の割合は、好ましくは２７．５〜４０モル％の範囲、好ましくは３０〜３８．５モル％の範囲であり、及び／又はコポリアミド中のモノマー（ａ２）の割合は、好ましくは１０〜２２．５モル％の範囲、特に好ましくは１１．５〜２０モル％の範囲であり、この際、モノマー（ａ１）と（ａ２）の割合は、使用したジアミンの合計に関するものであり、合計で５０モル％となる。
【００３３】
コポリアミド中のモノマー（ａ３）の割合は、好ましくは２５〜４０モル％の範囲、好ましくは３０〜３７．５モル％の範囲であり、及び／又はコポリアミド中のモノマー（ａ４）の割合は、好ましくは１０〜２５モル％の範囲、特に好ましくは１２．５〜２０モル％の範囲であり、この際、モノマー（ａ３）と（ａ４）の割合は、使用したジカルボン酸の合計に関するものであり、合計で５０モル％となる。
【００３４】
さらに好ましい実施形態によれば、
・前記モノマー（ａ１）は、１,６-ヘキサメチレンジアミンとして選択され；
・前記モノマー（ａ２）は、ビス(４-アミノ-３-メチルシクロヘキシル)メタン(ＭＡＣＭ)、ビス(４-アミノ-シクロヘキシル)メタン(ＰＡＣＭ)及びそれらの混合物からなる群より選択され、好ましくは、ビス(４-アミノ-３-メチルシクロヘキシル)メタン(ＭＡＣＭ)だけが選択される；
・前記モノマー（ａ３）は、テレフタル酸、イソフタル酸、及びそれらの混合物からなる群より選択され、好ましくは、１．５：１〜１：１．５の比の混合物、特に好ましくは等モル混合物である；
・前記モノマー（ａ４）は、ドデカン二酸として選択される。
【００３５】
好ましくは、前記モノマーの割合は、以下のように選択される：
・（ａ１）３０〜３７．５モル％の範囲
・（ａ２）１２．５〜２０モル％の範囲
・（ａ３）３０〜３７．５モル％の範囲
・（ａ４）１２．５〜２０モル％の範囲
ここで、モノマー（ａ１）と（ａ２）の割合は、使用したジアミンの合計に関するものであり、合計で５０モル％となり、モノマー（ａ３）と（ａ４）の割合は、使用したジカルボン酸の合計に関するものであり、合計で５０モル％となる。
【００３６】
一般に、成分（Ａ）の範囲において、ラクタムベース又はアミノ酸ベースの成分は使用されないことが好ましい。それゆえ、成分（Ａ）は、本質的に、ラクタム成分及び／又はアミノ酸成分を含まない（すなわち、（Ａ）の総量に対して、２重量％未満、好ましくは１重量％未満の割合）。好ましくは、成分（Ａ）はラクタム成分及び／又はアミノ酸成分を全く含まない。
【００３７】
特に好ましいコポリアミド（Ａ）は、以下のモノマーから構成される：
・（ａ１）３０〜３３モル％の範囲の１,６-ヘキサメチレンジアミン；
・（ａ２）１７〜２０モル％の範囲のＭＡＣＭ；
・（ａ３）２９．５〜３２．５モル％の範囲の、テレフタル酸とイソフタル酸の等モル混合物；
・（ａ４）１７．５〜２０．５モル％の範囲のドデカン二酸；
ここで、モノマー（ａ１）と（ａ２）の割合は、使用したジアミンの合計に関するものであり、合計で５０モル％となり、モノマー（ａ３）と（ａ４）の割合は、使用したジカルボン酸の合計に関するものであり、合計で５０モル％となる。
【００３８】
さらに、成分（Ａ）が、１．５０〜１．９０、特に好ましくは１．６０〜１．８０、及び非常に好ましくは１．６５〜１．８０の相対粘度（ＩＳＯ３０７(２０１３)に従って、２０℃にて、１００ｍＬのｍ−クレゾール中に０．５ｇのポリマーを含む溶液で測定した相対粘度）を有することが好ましく、及び／又は、成分（Ａ）が、１００℃以上、好ましくは１２０℃又は１３０℃以上、特に好ましくは１４０℃以上のガラス転移点（しかし、好ましくは２２０℃以下、又は２００℃以下）を有することが好ましく、ここで、ガラス転移点は、ＩＳＯ１１３５７-２(２０１３)に従って、ＤＳＣによって、加熱速度２０Ｋ／分にて測定される。
【００３９】
成分（Ａ）に係るコポリアミドは非晶質であり、測定不能な、あるいは非常にわずかな融解熱（融解エンタルピー)(好ましくは４Ｊ／ｇ以下、特に好ましくは２Ｊ／ｇ以下、非常に好ましくは１Ｊ／ｇ以下）を有する（ＩＳＯ １１３５７-３(２０１３)に従って、顆粒を、２０Ｋ／分の加熱速度で、示差走査熱量測定(ＤＳＣ)によって測定）。
【００４０】
成分（Ｂ）
本発明の好ましい実施形態によれば、成分（Ｂ）の官能化は、共重合によって及び／又はグラフティングによって行われる。この目的のために、特に好ましくは、不飽和カルボン酸、不飽和カルボン酸誘導体及びそれらの混合物からなる群より選択される化合物及び／又は不飽和グリシジル化合物が使用される。これは、特に好ましくは、不飽和カルボン酸エステル、特に、アクリル酸エステル及び／又はメタクリル酸エステル、不飽和カルボン酸無水物、特に無水マレイン酸、グリシジルアクリル酸、グリシジルメタクリル酸、α-エチルアクリル酸、マレイン酸、フマル酸、イタコン酸、シトラコン酸、アコニット酸、テトラヒドロフタル酸、ブテニルコハク酸及びそれらの混合物からなる群より選択される。
【００４１】
共重合によって官能化が行われる場合、官能化のために使用される個々の化合物の重量割合は、成分（Ｂ）の総重量に対して、それぞれ、好ましくは３〜２０重量％、特に好ましくは５〜１６重量％、及びさらに好ましくは６〜１４重量％の範囲である。
【００４２】
グラフティングによって官能化が行われる場合、官能化のために使用される個々の化合物の重量割合は、成分（Ｂ）の総重量に対して、それぞれ、好ましくは０．４〜２．０重量％、特に好ましくは０．６〜１．６重量％、さらに好ましくは０．８〜１．４重量％の範囲である。
【００４３】
共重合によって官能化した耐衝撃性改良剤を、さらにグラフティングにより官能化することも可能である。
【００４４】
スチレン-ブタジエン-スチレン−トリブロックコポリマーは、１つのブタジエンブロックと、２つのスチレンブロックからなる直線状のトリブロックコポリマーである。
【００４５】
スチレン-ブタジエン-スチレン−トリブロックコポリマーにおけるスチレンの割合は、好ましくは２５〜５３重量％、特に好ましくは３０〜４８重量％、及び非常に好ましくは３５〜４５重量％である。
【００４６】
前記スチレン-ブタジエン-スチレン−トリブロックコポリマーは、好ましくは、４〜２５ｇ／１０分、特に好ましくは５〜２０ｇ／１０分、非常に好ましくは６〜１５ｇ／１０分のメルトフローレート（ＭＦＲ）を有する。前記メルトフローレートは、ＩＳＯ１１３３に従って、２００℃・５ｋｇで測定される。
【００４７】
前記スチレン-ブタジエン-スチレン−トリブロックコポリマーにおけるスチレンの割合は、好ましくは２５〜５３重量％、特に好ましくは３０〜４８重量％、非常に好ましくは３５〜４５重量％であり、及び／又は、前記スチレン-ブタジエン-スチレン−トリブロックコポリマーは、０．４〜２．０重量％、特に好ましくは０．６〜１．６重量％、さらに好ましくは０．８〜１．４重量％の無水マレイン酸でグラフトされている、及び／又は、前記スチレン-ブタジエン-スチレン−トリブロックコポリマーは、好ましくは、４〜２５ｇ／１０分、特に好ましくは５〜２０ｇ／１０分、非常に好ましくは６〜１５ｇ／１０分のメルトフローレート（ＭＦＲ）を有する。
【００４８】
前記スチレン-ブタジエン-スチレン−トリブロックコポリマーは、好ましくは、開始剤としてブチルリチウムを用いるアニオン重合によって製造される。これは、ブタジエンブロック内に、３６〜３８％のｃｉｓ-１,４-ユニット、５２〜５３％のトランス-１,４-ユニット、及び１０〜１２％の１,２-ユニットをもたらす。
【００４９】
前記スチレン-ブタジエン-スチレン−トリブロックコポリマーはまた、水素化された、架橋された、又は加硫処理された形で、本発明にかかるポリアミド成形材料中で使用されてもよい。
【００５０】
成分（Ｂ）に係る前記少なくとも１種のスチレン-ブタジエン-スチレン−トリブロックコポリマーは、混合物又はブレンドの形で、すなわち、１又は複数の非-官能化スチレン-ブタジエン-スチレン−トリブロックコポリマーと、溶解物中で均質化された混合物の形で使用されてもよく、この際、官能化の重量割合はなお、共重合による又はグラフティングによる官能化のために前述した範囲内である。
【００５１】
しかしながら、好ましい実施形態によれば、本発明に係るポリアミド成形材料は、非-官能化スチレン-ブタジエン-スチレン−トリブロックコポリマーを含まない。
【００５２】
成分（Ｃ）
好ましい実施形態によれば、成分（Ｃ）は、１．５０〜２．２５、好ましくは１．６５〜２．１０、特に好ましくは１．７５〜２．００の相対粘度を有する。前記相対粘度は、ＩＳＯ３０７(２００７)に従って、２０℃で、１００ｍＬのｍ−クレゾール中に０．５ｇのポリマーを含む溶液で測定される。
【００５３】
さらに好ましい実施形態によれば、成分（Ｃ）は、１２０〜２２５℃、好ましくは１８０〜２１０℃、特に好ましくは１９０〜２００℃の融点を有し、ここで、前記融点は、ＩＳＯ １１３５７-３(２０１３)に従って、ＤＳＣによって、２０Ｋ／分の加熱速度で測定される。
【００５４】
別の好ましい実施形態では、前記成分（Ｃ）は、ε−カプロラクタムと１２−ラウリンラクタムから形成される、コポリアミドＰＡ６／１２である。
【００５５】
前記ＰＡ６／１２は、好ましくは、９６〜７５モル％のε−カプロラクタム及び４〜２５モル％のラウリンラクタムから、特に好ましくは９４〜８０モル％のε−カプロラクタム及び６〜２０モル％のラウリンラクタムから、非常に好ましくは９２〜８２モル％のε−カプロラクタム及び８〜１８モル％のラウリンラクタムから形成される。
【００５６】
特に好ましい実施形態では、成分（Ｃ）は、２００℃の融点、１．８０〜２．００の相対粘度を有し、９０モル％のε−カプロラクタム及び１０モル％の１２−ラウリンラクタムから形成されるコポリアミド６／１２であり、ここで、融点は、ＩＳＯ １１３５７-３(２０１３)に従って、ＤＣＳによって、加熱速度２０Ｋ／分で測定され、相対粘度は、ＩＳＯ３０７(２００７)に従って、２０℃にて、１００ｍＬのｍ−クレゾール中に０．５ｇのポリマーを含む溶液で測定される。
【００５７】
成分（Ｄ）
本発明の好ましい実施形態によれば、添加剤（Ｄ）は、無機及び有機安定剤、特に抗酸化剤、オゾン劣化防止剤、光保護剤、特に、ＵＶ安定剤、ＵＶ吸収剤又はＵＶ遮断剤、潤滑剤、着色剤、マーキング剤、顔料、カーボンブラック、グラファイト、グラフェン、カーボンナノチューブ、 フォトクロミック剤、帯電防止剤、離型剤、縮合触媒、鎖調節剤、消泡剤、ブロッキング防止剤、鎖延長添加剤、蛍光増白剤、ＩＲ吸収剤、ＮＩＲ吸収剤、ハロゲン含有難燃剤、非ハロゲン難燃剤、天然層状ケイ酸塩、合成層状ケイ酸塩、メタリック顔料、金属フレーク、金属被覆粒子、粒状フィラー、繊維状フィラー、ナノスケールフィラー（ＩＳＯ １３３２０(２００９)によるレーザー回析による測定によって、１００ｎｍ以下の粒径(ｄ95)を有するもの）及びそれらの混合物からなる群より選択される。
【００５８】
層状ケイ酸塩及びフィラーは、表面処理されてもよい。これは、適切なサイジング系又は接着剤系を用いて行うことができる。この目的のために、例えば、脂肪酸、ワックス、シラン、チタン酸塩、ポリアミド、ウレタン、ポリヒドロキシエーテル、エポキシド、ニッケル、それぞれの組み合わせ又はそれらの混合物をベースとする系が使用できる。
【００５９】
粒状フィラーとして、当業者に既知のフィラー全てを使用することができる。このために、特に、鉱物、タルク、マイカ、ドロマイト、ケイ酸塩、石英、二酸化チタン、ウォラストナイト、カオリン、ケイ酸、炭酸マグネシウム、水酸化マグネシウム、チョーク、粉末ガラス、ガラスフレーク、粉末カーボンファイバー、重質又は沈降炭酸カルシウム、石灰、長石、硫酸バリウム、硫化亜鉛、酸化亜鉛、永久磁石又は磁化可能な金属あるいは合金、ガラス球、中空ガラス球、中空球状ケイ酸塩フィラー及びそれらの混合物からなる群より選択される粒状フィラーが挙げられる。
【００６０】
本発明の特に好ましい実施形態によれば、添加剤（Ｄ）は、無機及び有機安定剤、特に、抗酸化剤、オゾン劣化防止剤、光保護剤、特に、ＵＶ安定剤、ＵＶ吸収剤又はＵＶ遮断剤、潤滑剤、着色剤、マーキング剤、顔料、フォトクロミック剤、帯電防止剤、離型剤、縮合触媒、 鎖調節剤、消泡剤、ブロッキング防止剤、鎖延長添加剤、蛍光増白剤、ＩＲ吸収剤、ＮＩＲ吸収剤、天然層状ケイ酸塩、合成層状ケイ酸塩、粒状フィラー、ナノスケールフィラー（ＩＳＯ １３３２０(２００９)によるレーザー回析による測定によって、１００ｎｍ以下の粒径(ｄ95)を有するもの）及びそれらの混合物からなる群より選択される。
【００６１】
前記添加剤（Ｄ）は、好ましくは、ポリアミド成形材料の総重量に対して、０．１〜６重量％、及び特に好ましくは、０．２〜４重量％含まれる。
【００６２】
成形品
本発明にかかる成形品は、本発明に係るポリアミド成形材料から、現在の加工技術、例えば、射出成形法などによって製造することができる。
【００６３】
本発明の好ましい実施形態によれば、前記成形品は、装飾用品、特に自動車の内装及びファッション分野における装飾用品、スポーツ物品、特にスキーブーツ、スポーツシューズの靴底、レジャー用品、玩具、特に構造要素、コンポーネント、図形又は模型、家庭用品、特に容器、皿、ボウル、缶、ビーカー、哺乳瓶、飲料用瓶、キッチン用品の構成要素、眼鏡の構成要素、特に眼鏡のフレーム又は眼鏡のサイドピース（特に安全ゴーグル、スポーツゴーグル又はスキーゴーグル用の）、家具カバー、インソール、衛生分野及び化粧品分野の器具用の構成部品及び装備品、安全靴用の部品、特にキャップ、フィルターカップ、検査用眼鏡、流量計、破裂ディスク、容器、電気及び電子機器用のハウジング又はハウジング部品、特にシェービング器具、脱毛器具、測定器具、赤外線キー、携帯電話、プレーヤー、携帯情報端末(ＰＤＡ)、スマートフォン又はストレージメディア(例えば、ＵＳＢスティック)用のハウジング又はハウジング部品、携帯電話の保護カバー、コンピュータ及び電気通信分野におけるトリムパーツ、パイプ、ホース、及び電子タバコの部品からなる群より選択される。
【００６４】
使用
さらに、本発明は、上述の本発明に係るポリアミド成形材料を、装飾用品、特に自動車の内装及びファッション分野における装飾用品、スポーツ物品、特にスキーブーツ、スポーツシューズの靴底、レジャー用品、玩具、特に構造要素、コンポーネント、図形又は模型、家庭用品、特に容器、皿、ボウル、缶、ビーカー、哺乳瓶、飲料用瓶、キッチン用品の構成要素、眼鏡の構成要素、特に眼鏡のフレーム又は眼鏡のサイドピース（特に安全ゴーグル、スポーツゴーグル又はスキーゴーグル用の）、家具カバー、インソール、衛生分野及び化粧品分野の器具用の構成部品及び装備品、安全靴用の部品、特にキャップ、フィルターカップ、検査用眼鏡、流量計、破裂ディスク、容器、電気及び電子機器用のハウジング又はハウジング部品、特にシェービング器具、脱毛器具、測定器具、赤外線キー、携帯電話、プレーヤー、携帯情報端末(ＰＤＡ)、スマートフォン又はストレージメディア(例えば、ＵＳＢスティック)用のハウジング又はハウジング部品、携帯電話の保護カバー、コンピュータ及び電気通信分野におけるトリムパーツ、パイプ、ホース、及び電子タバコの部品を製造するために使用することに関する。
【００６５】
以下に示す実施例を参照して、本発明の主題をより詳細に説明するが、前記主題はここに示される特定の実施形態に限定されない。
【００６６】
測定方法
・相対粘度
相対粘度は、ＩＳＯ３０７(２００７)によって、２０℃にて測定された。この目的のために、０．５ｇのポリマー顆粒を量って、１００ｍＬのｍ−クレゾールに入れた。相対粘度（ＲＶ）の計算は、規格の１１章に従って、ＲＶ＝ｔ／ｔ０によって行った。
【００６７】
・融点及びガラス転移点（Ｔｇ）
融点の測定は、ＩＳＯ １１３５７-３(２０１３)に従って、顆粒で行った。
示差走査熱量測定（ＤＳＣ）は、２回の加熱のそれぞれにおいて、２０Ｋ／分の加熱速度で行った。最初の加熱の後、サンプルをドライアイスで急冷した。融点は２回目の加熱の間に測定した。
ピーク最大値の温度を融点として示した。ガラス転移範囲の中央をガラス転移点（Ｔｇ）として示し、これは「ハーフハイト」法によって測定した。
【００６８】
・引張弾性率
引張弾性率の測定は、ＩＳＯ５２７(２０１２)に従って、２３℃にて、引張速度１ｍｍ／分で、規格：ＩＳＯ／ＣＤ３１６７(２００３)に従って製造したＩＳＯ引張試験片（タイプＡ１，寸法１７０×２０／１０×４）を用いて実施した。
【００６９】
・シャルピーノッチ衝撃強さ
シャルピーによるノッチ衝撃強さの測定は、ＤＩＮ ＥＮ ＩＳＯ １７９/２ｅＡ (２０００)に従って、２３℃にて、規格ＩＳＯ／ＣＤ３１６７(２００３)に従って製造したＩＳＯ試験片、タイプＢ１（寸法 ８０×１０×４ｍｍ）を用いて実施した。
【００７０】
・光透過率及びヘイズ
光透過率とヘイズは、２３℃にて、ＡＳＴＭ Ｄ １００３(２０１３)に従って、２ｍｍ厚の６０ｍｍ×６０ｍｍプレート（幅×長さ）で、及びByk Gardner社の「Haze Gard plus」のフィルムゲートで測定した（ＣＩＥ光源Ｃを用いた）。光透過率の値は、照射した光量の％で示した。
【００７１】
・ＭＶＲ（メルトボリュームレート）又はＭＦＲ（メルトフローレート）
ＭＶＲ又はＭＦＲの測定は、ＩＳＯ１１３３-１(２０１２)に従って、表１に示す温度と負荷を用いて、耐衝撃性改良剤の顆粒で行った。
【００７２】
・試験片の製造
０．１重量％未満の含水率を有する顆粒を使用して、試験片を製造した。試験片は、Arburg社の射出成形機 Allrounder 420 C 1000-250で製造した。その際、供給口からノズルにかけて、上昇又は下降するシリンダー温度を使用した。
【００７３】
ＩＳＯ引張試験片及びＩＳＯ試験片
シリンダー温度：  ２６０／２６５／２７０／２７５／２８０／２７５℃
金型温度：  ８０℃
６０×６０×２ｍｍのプレート
シリンダー温度：  ２７０／２７５／２８０／２８５／２９０／２８５℃
金型温度：  ８０℃
【００７４】
前記プレートを製造するために、研磨処理した金型を使用した。
試験片は、異なることが述べられない限り、乾燥した状態で使用された；このために、射出成形後、少なくとも４８時間、室温にて、乾燥した環境（すなわち、シリカゲル上）で、試験片を保管した。
【００７５】
出発物質
実施例および比較例で使用した物質を表１及び２にまとめる。
【表１】
2020059850.tif 000002
2020059850.tif 000003
【００７６】
【表２】
2020059850.tif 000004
【００７７】
実施例および比較例
コポリアミド（Ａ）の一般的な製造明細
本発明に係る透明なコポリアミドの製造は、既知の撹拌可能な、受容槽及び反応槽を有する加圧オートクレーブにおいて、既知の方法で行われる。
【００７８】
受容槽中に、脱イオン水を入れ、モノマーと任意で添加剤を添加する。その後、窒素ガスを用いて複数回、雰囲気を不活性にする。均一な溶液を得るために、撹拌下、１８０〜２３０℃にて、調節した圧力下で加熱する。この溶液を、ふるいを通して、反応槽中にポンプ注入し、２７０〜３１０℃の所望の反応温度で、最大で３０バールの圧力で加熱する。このバッチを、前記反応温度で、２〜４時間、圧力相で保持する。続く圧力解放相で、１〜２時間以内に、圧力を大気圧まで低下させ、この際温度はわずかに下がってもよい。続く脱気相において、バッチを、大気圧にて０．５〜３時間、２５０〜３１０℃の温度に保つ。このポリマー溶融物を、ストランド形状に放出し、水浴中で１０〜８０℃に冷やし、造粒する。窒素下又は真空中、６０〜１２０℃で顆粒を乾燥し、含水率を０．１重量％未満とする。
【００７９】
ポリアミド成形材料の一般的な製造明細
本発明に係るポリアミド成形材料を製造するために、成分（Ａ）、（Ｂ）、及び任意で（Ｃ）及び／又は（Ｄ）を、通常の配合機（例えば一軸又は二軸押出機又はスクリュー混練機など）で混合する。前記成分は、その際、重量計測秤又は容積計測秤を経て、供給口に個々に計量投入されるか、又はサイドフィーダーにそれぞれ計量投入されるか、又はドライブレンドの形で供給される。
【００８０】
添加剤（成分(Ｄ)）を使用する場合、これらは直接又はマスターバッチの形態で、導入できる。マスターバッチのキャリア物質は、好ましくはポリアミド又はポリオレフィンである。前記ポリアミドの中でも、成分（Ａ）のポリアミドが、この目的のために特に適切である。
【００８１】
ドライブレンドを製造するために、成分（Ａ）、（Ｂ）、及び任意で（Ｃ）及び／又は（Ｄ）の乾燥顆粒を、一つの閉鎖容器内で混合する。この混合物は、タンブルミキサー、ドラムフープミキサーまたはタンブルドライヤーによって、１０〜４０分間均質化される。水分の吸収を避けるため、これは乾燥した保護ガス下で行われてもよい。
【００８２】
前記配合は、２５０〜３１０℃の設定シリンダー温度で行われ、この際、最初のシリンダーの温度は９０℃未満に調節されてもよい。ノズルの前で脱気を行うことができる。これは、真空又は大気の作用によって行うことができる。溶融物はストランド形状に放出され、水浴中で１０〜８０℃に冷却され、その後造粒される。顆粒は、窒素下又は真空中、６０〜１２０℃で、含水率が０．１重量％未満となるまで、乾燥される。
【００８３】
実施例１のポリアミド成形材料の製造
成分（Ａ）及び（Ｂ）並びに添加剤（Ｄ）の乾燥顆粒を、表３に示す比で混合して、ドライブレンドを形成した。この混合物を、約２０分間、タンブルミキサーによって均質化した。
【００８４】
前記ポリアミド成形材料を、Werner & Pfleiderer社の二軸押出機である type ZSK 25で製造した。前記ドライブレンドを、計量秤を経て供給口に計量投入した。
【００８５】
最初のハウジングの温度は、５０℃に調節し、残りのハウジングの温度は２７０〜２９０℃に調節した。２００ｒｐｍの回転速度及び１０ｋｇ／ｈのスループットを使用した。脱気は行わなかった。溶融ストランドを水浴中で冷却し、切断し、得られた顆粒を、８０℃にて、真空中（３０ミリバール）で２４時間乾燥し、含水率を０．１重量％未満とした。
【００８６】
試験結果
全ての実施例と比較例は、０．３重量％の添加剤を含み、これは、それぞれ０．１重量％の安定剤１〜３から構成される。
本発明に係る成形材料を、引張弾性率、ノッチ衝撃強さ、ヘイズ、及び光透過率に関して、前述した測定条件下で試験した。
【００８７】
これらの試験の結果を表３に示す。
【表３】
2020059850.tif 000005
【００８８】
同様に、本発明によらない成形材料を、引張弾性率、ノッチ衝撃強さ、ヘイズ、及び光透過率に関して、同じ測定条件で試験した。以下の表４に、比較例の結果をまとめる。
【００８９】
【表４】
2020059850.tif 000006
【００９０】
４．結果の考察
実施例１〜７の試料は、比較例１７の、非-耐衝撃性改良ポリアミド（Ａ）に対して、ヘイズ、光透過率又は引張弾性率を大きく損なうことなく、有意に改善されたノッチ衝撃強さを示す。
ポリアミド（Ａ）中の他の耐衝撃性改良剤は、比較例８〜１１から分かるように、ヘイズ、光透過率又は引張弾性率を損なう。
前記耐衝撃性改良剤（Ｂ）は、比較例１２〜１６に示されるように、他の非晶質ポリアミド内では、ヘイズ、光透過率又は引張弾性率の有意な悪化をもたらす。
【外国語明細書】
2020059850000001.pdf